(57)【特許請求の範囲】
【請求項１】
活性エネルギー線硬化性組成物の硬化物からなるレンズ部の表面が、自己修復機能に基づく耐擦傷性を有するレンズシートにおいて、
前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートを含有し、さらに活性エネルギー線硬化性官能基含有化合物として（メタ）アクリロイル基を有する単官能性又は二官能性のモノマー又はオリゴマーを含有し、前記単官能性又は二官能性のモノマー又はオリゴマーが、アクリロイルモルホリン、フタル酸モノヒドロキシエチル（メタ）アクリレート、トリエチレングリコールジ（メタ）アクリレートから選ばれる１種又は２種以上であることを特徴とするレンズシート。
【請求項２】
前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートを含有し、該ウレタン（メタ）アクリレートが、ポリカプロラクトン変性アルキル（メタ）アクリレート残基当たりのカプロラクトン単位の繰り返し数が異なる２種以上のウレタン（メタ）アクリレートで構成されることを特徴とする請求項１に記載のレンズシート。
【請求項３】
前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートと、１分子中に複数個のイソシアネート基を有する有機イソシアネートとヒドロキシアルキル（メタ）アクリレートとを反応させて得られるウレタン（メタ）アクリレートとを含有することを特徴とする請求項１に記載のレンズシート。
【請求項４】
（メタ）アクリレートモノマー残基当たりのカプロラクトン単位の繰り返し数が異なるウレタン（メタ）アクリレート間における前記繰り返し数の平均が、１〜３．５の範囲にあることを特徴とする請求項２又は請求項３に記載のレンズシート。〔但し、ここでいう（メタ）アクリレートモノマーとは、ポリカプロラクトン変性アルキル（メタ）アクリレートとヒドロキシアルキル（メタ）アクリレートの双方を示す。〕
【請求項５】
前記レンズ部を構成する活性エネルギー線硬化性組成物が、１分子中に複数個のイソシアネート基を有する有機イソシアネートとカプロラクトン単位の繰り返し数が異なる２種以上のポリカプロラクトン変性アルキル（メタ）アクリレートとを反応させて得られるウレタン（メタ）アクリレートを含有することを特徴とする請求項１に記載のレンズシート。
【請求項６】
前記レンズ部を構成する活性エネルギー線硬化性組成物が、１分子中に複数個のイソシアネート基を有する有機イソシアネートとポリカプロラクトン変性アルキル（メタ）アクリレート及びヒドロキシアルキル（メタ）アクリレートとを反応させて得られるウレタン（メタ）アクリレートを含有することを特徴とする請求項１に記載のレンズシート。
【請求項７】
カプロラクトン単位の繰り返し数が異なる（メタ）アクリレートモノマー間における前記繰り返し数の平均が１〜３．５の範囲にあることを特徴とする請求項５又は請求項６に記載のレンズシート。〔但し、ここでいう（メタ）アクリレートモノマーとは、ポリカプロラクトン変性アルキル（メタ）アクリレートとヒドロキシアルキル（メタ）アクリレートの双方を示す。〕
【請求項８】
前記有機イソシアネートが１分子中に３個以上のイソシアネート基を有することを特徴とする請求項１から請求項７のいずれか一項に記載のレンズシート。
【請求項９】
前記有機イソシアネートと前記ポリカプロラクトン変性アルキル（メタ）アクリレート、あるいは前記有機イソシアネートと前記ポリカプロラクトン変性アルキル（メタ）アクリレート及び前記ヒドロキシアルキル（メタ）アクリレートとを反応させてウレタン（メタ）アクリレートを合成するにあたって、その反応系に長鎖アルキルアルコールを加えて該長鎖アルキルアルコールを前記有機イソシアネートと反応させたことを特徴とする請求項１から請求項８のいずれか一項に記載のレンズシート。
【請求項１０】
前記レンズ部を構成する活性エネルギー線硬化性組成物が、長鎖アルキルアルコールをさらに含有することを特徴とする請求項１から請求項９のいずれか一項に記載のレンズシート。
【請求項１１】
前記長鎖アルキルアルコールがポリエーテル変性されたものであることを特徴とする請求項９又は請求項１０に記載のレンズシート。
【発明の詳細な説明】
【０００１】
【発明の属する技術分野】
本発明は、液晶表示装置等のバックライトユニットに使用されるプリズムシート、プロジェクションテレビ等に使用されるフレネルレンズシートやレンチキュラーレンズシートなどのレンズシートに関するものである。
【０００２】
【従来の技術】
従来、レンズシートにおいては、レンズ部の表面に傷が付くと光学的欠陥の原因となることから、レンズ部の表面を硬質に形成してレンズ部の表面に耐擦傷性を付与する試みがなされている。
【０００３】
【発明が解決しようとする課題】
ところが、レンズ部の表面を硬質に形成した場合には、可撓性が低下するためにレンズシートの加工性が悪くなるなどの問題があった。このため、レンズ部の表面を硬質に形成せずともレンズ部の表面に耐擦傷性を付与することができる技術が求められている。
【０００４】
本発明は、上記のような従来技術に存在する問題点に着目してなされたものである。その目的とするところは、レンズ部の表面を硬質に形成せずともレンズ部の表面に耐擦傷性を付与することができるレンズシートを提供することにある。
【０００５】
【課題を解決するための手段】
上記の目的を達成するために、請求項１に記載の発明は、活性エネルギー線硬化性組成物の硬化物からなるレンズ部の表面が、自己修復機能に基づく耐擦傷性を有するレンズシートにおいて、前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートを含有し、さらに活性エネルギー線硬化性官能基含有化合物として（メタ）アクリロイル基を有する単官能性又は二官能性のモノマー又はオリゴマーを含有し、前記単官能性又は二官能性のモノマー又はオリゴマーが、アクリロイルモルホリン、フタル酸モノヒドロキシエチル（メタ）アクリレート、トリエチレングリコールジ（メタ）アクリレートから選ばれる１種又は２種以上であることを要旨とする。
【０００９】
請求項２に記載の発明は、請求項１に記載のレンズシートにおいて、前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートを含有し、該ウレタン（メタ）アクリレートが、ポリカプロラクトン変性アルキル（メタ）アクリレート残基当たりのカプロラクトン単位の繰り返し数が異なる２種以上のウレタン（メタ）アクリレートで構成されることを要旨とする。
【００１０】
請求項３に記載の発明は、請求項１に記載のレンズシートにおいて、前記レンズ部を構成する活性エネルギー線硬化性組成物が、１分子中に複数個のイソシアネート基を有する有機イソシアネートとポリカプロラクトン変性アルキル（メタ）アクリレートとを反応させて得られるウレタン（メタ）アクリレートと、１分子中に複数個のイソシアネート基を有する有機イソシアネートとヒドロキシアルキル（メタ）アクリレートとを反応させて得られるウレタン（メタ）アクリレートとを含有することを要旨とする。
【００１１】
請求項４に記載の発明は、請求項２又は請求項３に記載のレンズシートにおいて、（メタ）アクリレートモノマー残基当たりのカプロラクトン単位の繰り返し数が異なるウレタン（メタ）アクリレート間における前記繰り返し数の平均が、１〜３．５の範囲にあることを要旨とする。〔但し、ここでいう（メタ）アクリレートモノマーとは、ポリカプロラクトン変性アルキル（メタ）アクリレートとヒドロキシアルキル（メタ）アクリレートの双方を示す。〕
請求項５に記載の発明は、請求項１に記載のレンズシートにおいて、前記レンズ部を構成する活性エネルギー線硬化性組成物が、１分子中に複数個のイソシアネート基を有する有機イソシアネートとカプロラクトン単位の繰り返し数が異なる２種以上のポリカプロラクトン変性アルキル（メタ）アクリレートとを反応させて得られるウレタン（メタ）アクリレートを含有することを要旨とする。
【００１２】
請求項６に記載の発明は、請求項１に記載のレンズシートにおいて、前記レンズ部を構成する活性エネルギー線硬化性組成物が、１分子中に複数個のイソシアネート基を有する有機イソシアネートとポリカプロラクトン変性アルキル（メタ）アクリレート及びヒドロキシアルキル（メタ）アクリレートとを反応させて得られるウレタン（メタ）アクリレートを含有することを要旨とする。
【００１３】
請求項７に記載の発明は、請求項５又は請求項６に記載のレンズシートにおいて、カプロラクトン単位の繰り返し数が異なる（メタ）アクリレートモノマー間における前記繰り返し数の平均が１〜３．５の範囲にあることを要旨とする。〔但し、ここでいう（メタ）アクリレートモノマーとは、ポリカプロラクトン変性アルキル（メタ）アクリレートとヒドロキシアルキル（メタ）アクリレートの双方を示す。〕
請求項８に記載の発明は、請求項１から請求項７のいずれか一項に記載のレンズシートにおいて、前記有機イソシアネートが１分子中に３個以上のイソシアネート基を有することを要旨とする。
【００１４】
請求項９に記載の発明は、請求項１から請求項８のいずれか一項に記載のレンズシートにおいて、前記有機イソシアネートと前記ポリカプロラクトン変性アルキル（メタ）アクリレート、あるいは前記有機イソシアネートと前記ポリカプロラクトン変性アルキル（メタ）アクリレート及び前記ヒドロキシアルキル（メタ）アクリレートとを反応させてウレタン（メタ）アクリレートを合成するにあたって、その反応系に長鎖アルキルアルコールを加えて該長鎖アルキルアルコールを前記有機イソシアネートと反応させたことを要旨とする。
【００１５】
請求項１０に記載の発明は、請求項１から請求項９のいずれか一項に記載のレンズシートにおいて、前記レンズ部を構成する活性エネルギー線硬化性組成物が、長鎖アルキルアルコールをさらに含有することを要旨とする。
【００１６】
請求項１１に記載の発明は、請求項９又は請求項１０に記載のレンズシートにおいて、前記長鎖アルキルアルコールがポリエーテル変性されたものであることを要旨とする。
【００１８】
【発明の実施の形態】
＜第１実施形態＞
以下、本発明のレンズシートをプリズムシートに具体化した第１実施形態について説明する。
【００１９】
本実施形態のプリズムシートは、シート状の基材の上にプリズム部（レンズ部）が設けられてなるものである。
前記基材としては、例えばポリエチレンテレフタレート、アクリル樹脂、ポリカーボネート等の合成樹脂製のものが挙げられ、透光性に優れたものが好ましい。
【００２０】
一方、プリズム部は、活性エネルギー線硬化性組成物の硬化物からなり、自己修復機能に基づく耐擦傷性を有している。このプリズム部を構成する活性エネルギー線硬化性組成物として好ましいもの及び特に好ましいものとしては以下のものが挙げられる。すなわち、好ましい活性エネルギー線硬化性組成物としては、その厚さ６０μｍの硬化膜に対し先端径１５μｍのダイヤモンド圧子を用いて垂直荷重２．４ｍＮでスクラッチ痕を与えたときに、当該硬化膜が２５℃、相対湿度５０％の雰囲気下で自己修復機能により前記スクラッチ痕を回復しうるものが挙げられる。また特に好ましい活性エネルギー線硬化性組成物としては、同様にして垂直荷重４ｍＮでスクラッチ痕を与えたときに、当該硬化膜が２５℃、相対湿度５０％の雰囲気下で自己修復機能により前記スクラッチ痕を回復しうるものが挙げられる。
【００２１】
本実施形態のプリズムシートを製造する場合には、所定の成形型内に活性エネルギー線硬化性組成物を注入し、さらに基材を成形型の所定位置に配置した後に、紫外線、電子線などの活性エネルギー線を照射して活性エネルギー線硬化性組成物を硬化させる。そうすると、基材の上にプリズム部が設けられてなるプリズムシートが得られる。
【００２２】
活性エネルギー線硬化性組成物を硬化させる際に紫外線を照射する場合には、水銀ランプ、メタルハライドランプなどを用いることが好ましく、積算光量１００〜５０００ｍＪ／ｃｍ2の紫外線を照射してやることが好ましい。一方、電子線を照射して硬化させる場合には、加速電圧１５０〜２５０ｋｅＶで１〜２０Ｍｒａｄの電子線を照射してやることが好ましい。
【００２３】
次に、上記したプリズムシートのプリズム部を構成する活性エネルギー線硬化性組成物について詳細に説明する。
本実施形態のプリズムシートのプリズム部を構成する活性エネルギー線硬化性組成物には、活性エネルギー線硬化性のウレタン（メタ）アクリレートが主成分として含有されている。
【００２４】
前記ウレタン（メタ）アクリレートは、１分子中に複数個のイソシアネート基を有する有機イソシアネートとポリカプロラクトン変性アルキル（メタ）アクリレートとを反応させることによって合成される。前記有機イソシアネートとポリカプロラクトン変性アルキル（メタ）アクリレートとを反応させるにあたっての反応温度は常温〜１００℃が好ましく、反応時間は１〜１０時間が好ましい。
【００２５】
前記有機イソシアネートは、１分子中に複数個のイソシアネート基を有する有機化合物であるが、有機イソシアネート１分子中に含まれるイソシアネート基の数は３個以上であることが好ましい。
【００２６】
１分子中にイソシアネート基を２個有する有機イソシアネートとしては、トリレンジイソシアネート、ナフタレンジイソシアネート、ジフェニルメタンジイソシアネート、イソホロンジイソシアネート、キシリレンジイソシアネート、ヘキサメチレンジイソシアネート、ジシクロヘキシルメタンジイソシアネート、２，２，４−トリメチルヘキサメチレンジイソシアネート、メチル−２，６−ジイソシアネートヘキサノエート、ノルボルナンジイソシアネートなどのジイソシアネートモノマーが挙げられる。
【００２７】
１分子中に３個以上のイソシアネート基を有する有機イソシアネートとしては、ジイソシアネートモノマーをイソシアヌレート変性させた下記一般式（１）で表される化合物、ジイソシアネートモノマーをアダクト変性させた下記一般式（２）で表される化合物、ジイソシアネートモノマーをビウレット変性させた下記一般式（３）で表される化合物、２−イソシアネートエチル−２，６−ジイソシアネートカプロエート、トリアミノノナントリイソシアネートなどのイソシアネートプレポリマーが挙げられる。
【００２８】
【化１】
0004142330.tif 000002
【００２９】
【化２】
0004142330.tif 000003
【００３０】
【化３】
0004142330.tif 000004
一方、ウレタン（メタ）アクリレートを合成するにあたって上記有機イソシアネートと反応させるポリカプロラクトン変性アルキル（メタ）アクリレートは、下記一般式（４）で表される化合物であり、活性エネルギー線硬化性官能基（ＣＨ2＝）を有している。このポリカプロラクトン変性アルキル（メタ）アクリレートの具体例としては、ポリカプロラクトン変性ヒドロキシエチル（メタ）アクリレート、ポリカプロラクトン変性ヒドロキシプロピル（メタ）アクリレート、ポリカプロラクトン変性ヒドロキシブチル（メタ）アクリレートなどが挙げられる。
【００３１】
【化４】
0004142330.tif 000005
本実施形態によって得られる効果について、以下に記載する。
【００３２】
（ａ）本実施形態によれば、プリズムシートのプリズム部自身が自己修復機能に基づく耐擦傷性を有しているので、プリズム部の表面を硬質に形成せずともプリズム部の表面に耐擦傷性を付与することができる。よって、プリズム部の表面に傷が付くことでプリズムシートに光学的欠陥が生じるのを抑制することができる。
【００３３】
（ｂ）本実施形態のプリズムシートのプリズム部を構成する活性エネルギー線硬化性組成物は、活性エネルギー線を照射することによって速やかに硬化されるので、プリズムシートの生産性の向上に寄与することができる。
【００３４】
（ｃ）本実施形態によれば、プリズムシートのプリズム部は、ウレタン（メタ）アクリレートを主成分とする活性エネルギー線硬化性組成物の硬化物からなるので、ウレタン（メタ）アクリレートの性質に基づいて比較的軟質な特性を有している。このため、基材が可撓性を有する場合には、プリズムシートとして良好な加工性を発揮することができる。
【００３５】
（ｄ）プリズムシートのプリズム部を、次の活性エネルギー線硬化性組成物から形成すれば、プリズム部の表面の自己修復機能に基づく耐擦傷性を向上させることができる。厚さ６０μｍの硬化膜に対し先端径１５μｍのダイヤモンド圧子を用いて垂直荷重２．４ｍＮでスクラッチ痕を与えたときに、当該硬化膜が２５℃、相対湿度５０％の雰囲気下で自己修復機能により前記スクラッチ痕を回復しうる活性エネルギー線硬化性組成物。
【００３６】
また、プリズムシートのプリズム部を、次の活性エネルギー線硬化性組成物から形成すれば、プリズム部の表面の自己修復機能に基づく耐擦傷性をさらに向上させることができる。厚さ６０μｍの硬化膜に対し先端径１５μｍのダイヤモンド圧子を用いて垂直荷重４ｍＮでスクラッチ痕を与えたときに、当該硬化膜が２５℃、相対湿度５０％の雰囲気下で自己修復機能により前記スクラッチ痕を回復しうる活性エネルギー線硬化性組成物。
【００３７】
（ｅ）プリズムシートのプリズム部を、有機イソシアネートとして１分子中に３個以上のイソシアネート基を有する有機化合物を用いて合成されたウレタン（メタ）アクリレートを含有する活性エネルギー線硬化性組成物から形成しても、プリズム部の表面の自己修復機能に基づく耐擦傷性を向上させることができる。
【００３８】
＜第２実施形態＞
以下、本発明のレンズシートをプリズムシートに具体化した第２実施形態について説明する。但し、第２実施形態のプリズムシートは、プリズム部を構成する活性エネルギー線硬化性組成物の組成の点でのみ前記第１実施形態のプリズムシートと相違するので、その相違点を中心にして説明する。
【００３９】
本実施形態のプリズムシートのプリズム部を構成する活性エネルギー線硬化性組成物には、ポリカプロラクトン変性アルキル（メタ）アクリレート残基当たりのカプロラクトン単位の繰り返し数が異なる２種以上の活性エネルギー線硬化性のウレタン（メタ）アクリレートが主成分として含有されている。
【００４０】
前記活性エネルギー線硬化性組成物に含有されるウレタン（メタ）アクリレート間におけるポリカプロラクトン変性アルキル（メタ）アクリレート残基当たりのカプロラクトン単位の繰り返し数の平均は、１〜３．５の範囲が好ましい。また同繰り返し数の差は、上限については９以下が好ましく、下限については４以上が好ましい。
【００４１】
なお、前記活性エネルギー線硬化性組成物に含有される各ウレタン（メタ）アクリレートは、前記第１実施形態の場合と同様、１分子中に複数個のイソシアネート基を有する有機イソシアネートとポリカプロラクトン変性アルキル（メタ）アクリレートとを反応させることによって合成される。
【００４２】
以上説明した第２実施形態によれば、先に第１実施形態の説明の中で記載した（ａ）〜（ｅ）の効果のほかに次の効果が得られる。
（ｆ）プリズムシートのプリズム部を、次の活性エネルギー線硬化性組成物から形成すれば、プリズム部の表面の自己修復機能に基づく耐擦傷性を向上させることができる。ポリカプロラクトン変性アルキル（メタ）アクリレート残基当たりのカプロラクトン単位の繰り返し数が異なる２種以上のウレタン（メタ）アクリレートを含有し、該ウレタン（メタ）アクリレート間における前記繰り返し数の平均が１〜３．５の範囲に設定された活性エネルギー線硬化性組成物。
【００４３】
（ｇ）プリズムシートのプリズム部を、次の活性エネルギー線硬化性組成物から形成するようにしても、プリズム部の表面の自己修復機能に基づく耐擦傷性を向上させることができる。ポリカプロラクトン変性アルキル（メタ）アクリレート残基当たりのカプロラクトン単位の繰り返し数が異なる２種以上のウレタン（メタ）アクリレートを含有し、該ウレタン（メタ）アクリレート間における前記繰り返し数の差が４以上あるいは９以下に設定された活性エネルギー線硬化性組成物。
【００４４】
＜第３実施形態＞
以下、本発明のレンズシートをプリズムシートに具体化した第３実施形態について説明する。但し、第３実施形態のプリズムシートは、プリズム部を構成する活性エネルギー線硬化性組成物の組成の点でのみ前記第１実施形態のプリズムシートと相違するので、その相違点を中心にして説明する。
【００４５】
本実施形態のプリズムシートのプリズム部を構成する活性エネルギー線硬化性組成物には、次の２種類の活性エネルギー線硬化性のウレタン（メタ）アクリレートが主成分として含有されている。一つは、有機イソシアネートとポリカプロラクトン変性アルキル（メタ）アクリレートとを反応させて得られるウレタン（メタ）アクリレート、もう一つは、有機イソシアネートとヒドロキシアルキル（メタ）アクリレートとを反応させて得られるウレタン（メタ）アクリレートである。
【００４６】
ここで、ポリカプロラクトン変性アルキル（メタ）アクリレートとヒドロキシアルキル（メタ）アクリレートの双方を示す用語として、“（メタ）アクリレートモノマー”を定義する。そうすると、ヒドロキシアルキル（メタ）アクリレートは、カプロラクトン単位の繰り返し数がゼロの（メタ）アクリレートモノマーと見なすことができる。
【００４７】
そうしたとき、上記２種類のウレタン（メタ）アクリレート間における（メタ）アクリレートモノマー残基当たりのカプロラクトン単位の繰り返し数の平均は、１〜３．５の範囲が好ましい。また同繰り返し数の差は、上限については９以下が好ましく、下限については４以上が好ましい。
【００４８】
なお、前記ヒドロキシアルキル（メタ）アクリレートは、下記一般式（５）で表される化合物であり、ヒドロキシエチル（メタ）アクリレート、ヒドロキシプロピル（メタ）アクリレート、ヒドロキシブチル（メタ）アクリレートなどが挙げられる。
【００４９】
【化５】
0004142330.tif 000006
以上説明した第３実施形態によれば、先に第１実施形態の説明の中で記載した（ａ）〜（ｅ）の効果のほかに次の効果が得られる。
【００５０】
（ｈ）プリズムシートのプリズム部を、次の活性エネルギー線硬化性組成物から形成すれば、プリズム部の表面の自己修復機能に基づく耐擦傷性を向上させることができる。（メタ）アクリレートモノマー残基当たりのカプロラクトン単位の繰り返し数が異なる２種以上のウレタン（メタ）アクリレートを含有し、該ウレタン（メタ）アクリレート間における前記繰り返し数の平均が１〜３．５の範囲に設定された活性エネルギー線硬化性組成物。
【００５１】
（ｉ）プリズムシートのプリズム部を、次の活性エネルギー線硬化性組成物から形成するようにしても、プリズム部の表面の自己修復機能に基づく耐擦傷性を向上させることができる。（メタ）アクリレートモノマー残基当たりのカプロラクトン単位の繰り返し数が異なる２種以上のウレタン（メタ）アクリレートを含有し、該ウレタン（メタ）アクリレート間における前記繰り返し数の平均が１〜３．５の範囲に設定された活性エネルギー線硬化性組成物。
【００５２】
＜第４実施形態＞
以下、本発明のレンズシートをプリズムシートに具体化した第４実施形態について説明する。但し、第４実施形態のプリズムシートは、プリズム部を構成する活性エネルギー線硬化性組成物の組成の点でのみ前記第１実施形態のプリズムシートと相違するので、その相違点を中心にして説明する。
【００５３】
本実施形態のプリズムシートのプリズム部を構成する活性エネルギー線硬化性組成物には、カプロラクトン単位の繰り返し数が異なる２種以上のポリカプロラクトン変性アルキル（メタ）アクリレートと有機イソシアネートとを反応させて得られるウレタン（メタ）アクリレートが主成分として含有されている。
【００５４】
カプロラクトン単位の繰り返し数が異なるポリカプロラクトン変性アルキル（メタ）アクリレート間における前記繰り返し数の平均は、１〜３．５の範囲が好ましい。また同繰り返し数の差は、上限については９以下が好ましく、下限については４以上が好ましい。
【００５５】
以上説明した第４実施形態によれば、先に第１実施形態の説明の中で記載した（ａ）〜（ｅ）の効果のほかに次の効果が得られる。
（ｊ）プリズムシートのプリズム部を、次の活性エネルギー線硬化性組成物から形成すれば、プリズム部の表面の自己修復機能に基づく耐擦傷性を向上させることができる。カプロラクトン単位の繰り返し数の平均が１〜３．５の範囲に設定された前記繰り返し数が異なる２種以上のポリカプロラクトン変性アルキル（メタ）アクリレートと有機イソシアネートとを反応させて得られるウレタン（メタ）アクリレートを含有する活性エネルギー線硬化性組成物。
【００５６】
（ｋ）プリズムシートのプリズム部を、次の活性エネルギー線硬化性組成物から形成するようにしても、プリズム部の表面の自己修復機能に基づく耐擦傷性を向上させることができる。カプロラクトン単位の繰り返し数の差が４以上あるいは９以下に設定された前記繰り返し数が異なる２種以上のポリカプロラクトン変性アルキル（メタ）アクリレートと有機イソシアネートとを反応させて得られるウレタン（メタ）アクリレートを含有する活性エネルギー線硬化性組成物。
【００５７】
＜第５実施形態＞
以下、本発明のレンズシートをプリズムシートに具体化した第５実施形態について説明する。但し、第５実施形態のプリズムシートは、プリズム部を構成する活性エネルギー線硬化性組成物の組成の点でのみ前記第１実施形態のプリズムシートと相違するので、その相違点を中心にして説明する。
【００５８】
本実施形態のプリズムシートのプリズム部を構成する活性エネルギー線硬化性組成物には、ポリカプロラクトン変性アルキル（メタ）アクリレート及びヒドロキシアルキル（メタ）アクリレートと有機イソシアネートとを反応させて得られるウレタン（メタ）アクリレートが主成分として含有されている。これを先に定義した“（メタ）アクリレートモノマー”を用いて換言すれば、次の通りである。すなわち、前記活性エネルギー線硬化性組成物には、カプロラクトン単位の繰り返し数が異なる２種以上の（メタ）アクリレートモノマーと有機イソシアネートとを反応させて得られるウレタン（メタ）アクリレートが主成分として含有されている。
【００５９】
カプロラクトン単位の繰り返し数が異なる（メタ）アクリレートモノマー間における前記繰り返し数の平均は、１〜３．５の範囲が好ましい。また同繰り返し数の差は、上限については９以下が好ましく、下限については４以上が好ましい。
【００６０】
以上説明した第５実施形態によれば、先に第１実施形態の説明の中で記載した（ａ）〜（ｅ）の効果のほかに次の効果が得られる。
（ｌ）プリズムシートのプリズム部を、次の活性エネルギー線硬化性組成物から形成すれば、プリズム部の表面の自己修復機能に基づく耐擦傷性を向上させることができる。カプロラクトン単位の繰り返し数が異なる２種以上の（メタ）アクリレートモノマーと有機イソシアネートとを反応させて得られるウレタン（メタ）アクリレートを含有し、前記（メタ）アクリレートモノマー間における前記繰り返し数の平均が１〜３．５の範囲に設定された活性エネルギー線硬化性組成物。
【００６１】
（ｍ）プリズムシートのプリズム部を、次の活性エネルギー線硬化性組成物から形成するようにしても、プリズム部の表面の自己修復機能に基づく耐擦傷性を向上させることができる。カプロラクトン単位の繰り返し数が異なる２種以上の（メタ）アクリレートモノマーと有機イソシアネートとを反応させて得られるウレタン（メタ）アクリレートを含有し、前記（メタ）アクリレートモノマー間における前記繰り返し数の差が４以上あるいは９以下に設定された活性エネルギー線硬化性組成物。
【００６２】
なお、前記実施形態を次のように変更して構成することもできる。
・  前記各実施形態では、本発明のレンズシートをプリズムシートに具体化したが、フレネルレンズシートやレンチキュラーレンズシートなどのプリズムシート以外のレンズシートに具体化してもよい。
【００６３】
・  活性エネルギー線硬化性組成物によって基材とプリズム部を一体に形成するようにしてもよい。
・  既存のプリズムシートのプリズム部の表面を、前記各実施形態のプリズムシートのプリズム部を構成する活性エネルギー線硬化性組成物の硬化物で被覆してもよい。このように構成しても、プリズムシートのプリズム部の表面に自己修復機能に基づく耐擦傷性を付与することができる。
【００６４】
・  プリズムシートの製造にあたっては、予め所定位置に基材が配置された成形型に活性エネルギー線硬化性組成物を注入し、その後活性エネルギー線を照射して硬化させるようにしてもよい。
【００６５】
・  有機イソシアネートをポリカプロラクトン変性アルキル（メタ）アクリレートやヒドロキシアルキル（メタ）アクリレートと反応させてウレタン（メタ）アクリレートを合成する反応は、溶剤中で行なってもよい。溶剤の例としては、トルエン、キシレンなどの芳香族炭化水素系溶剤；アセトン、メチルエチルケトン、メチルイソブチルケトン、シクロヘキサノンなどのケトン系溶剤；酢酸エチル、酢酸プロピル、酢酸イソブチル、酢酸ブチルなどのエステル系溶剤が挙げられる。
【００６６】
・  有機イソシアネートをポリカプロラクトン変性アルキル（メタ）アクリレートやヒドロキシアルキル（メタ）アクリレートと反応させてウレタン（メタ）アクリレートを合成する際に、その反応系に触媒や重合禁止剤を加えてもよい。触媒の例としては、ジブチル錫ラウレート、ジブチル錫ジエチルヘキソエート、ジブチル錫サルファイトなどが挙げられる。一方、重合禁止剤の例としては、ハイドロキノンモノメチルエーテルなどが挙げられる。
【００６７】
・  有機イソシアネートをポリカプロラクトン変性アルキル（メタ）アクリレートやヒドロキシアルキル（メタ）アクリレートと反応させてウレタン（メタ）アクリレートを合成する際に、その反応系に長鎖アルキルアルコールを加えて該長鎖アルキルアルコールを有機イソシアネートと反応させるようにしてもよい。こうして得られるウレタン（メタ）アクリレートを含有する活性エネルギー線硬化性組成物からプリズムシートのプリズム部を形成すれば、表面滑性の向上によってプリズム部の耐擦傷性を向上させることができる。
【００６８】
なお、前記長鎖アルキルアルコールとしては、ポリエーテル変性された長鎖アルキルアルコールが好ましい。ポリエーテル変性された長鎖アルキルアルコールを使用すれば、プリズム部に帯電防止効果を付与することができる。ポリエーテル変性された長鎖アルキルアルコールの例としては、ポリエーテル変性セチルアルコール、ポリエーテル変性ステアリルアルコールなどが挙げられる。
【００６９】
また、前記長鎖アルキルアルコールのアルキル基の炭素数は１３〜２５であることが好ましい。このアルキル基の炭素数を上記範囲内に設定すれば、プリズム部の自己修復機能に基づく耐擦傷性を向上させることができる。アルキル基の炭素数が１３〜２５である長鎖アルキルアルコールの例としては、トリデカノール、ミリスチルアルコール、セチルアルコール、ステアリルアルコール、ベヘニルアルコール、ポリオキシエチレンモノステアレート、ポリオキシエチレンセチルエーテル、ポリオキシエチレンステアリルエーテル、グリセロールモノステアレートなどが挙げられる。
【００７０】
・  前記各実施形態のプリズムシートのプリズム部を構成する活性エネルギー線硬化性組成物に、長鎖アルキル基含有化合物、シリコーン系化合物及びフッ素系化合物のいずれかを加えてもよい。このようにすれば、表面滑性の向上によってプリズム部の耐擦傷性を向上させることができる。
【００７１】
なお、前記長鎖アルキル基含有化合物としては、ポリエーテル変性された長鎖アルキルアルコールが好ましい。ポリエーテル変性された長鎖アルキルアルコールを使用すれば、プリズム部に帯電防止効果を付与することができる。ポリエーテル変性された長鎖アルキルアルコールの例としては、ポリエーテル変性セチルアルコール、ポリエーテル変性ステアリルアルコールなどが挙げられる。
【００７２】
また、前記長鎖アルキル基含有化合物のアルキル基の炭素数は１３〜２５であることが好ましい。このアルキル基の炭素数を上記範囲内に設定すれば、プリズム部の自己修復機能に基づく耐擦傷性を向上させることができる。アルキル基の炭素数が１３〜２５である長鎖アルキル基含有化合物の具体例としては、トリデカノール、ミリスチルアルコール、セチルアルコール、ステアリルアルコール、ベヘニルアルコール、ポリオキシエチレンセチルアルコール、ポリオキシエチレンステアリルアルコール、グリセロールモノステアレートなどの長鎖アルキルアルコール；トリデシル（メタ）アクリレート、ミリスチル（メタ）アクリレート、セチル（メタ）アクリレート、ステアリル（メタ）アクリレート、ベヘニル（メタ）アクリレート、ステアロキシポリエチレングリコールモノ（メタ）アクリレートなどの活性エネルギー線硬化性化合物が挙げられる。これらのうち活性エネルギー線硬化性化合物は、活性エネルギー線硬化性官能基を有している。
【００７３】
シリコーン系化合物の具体例としては、ポリジメチルシロキサン、アルキル変性ポリジメチルシロキサン、カルボキシル変性ポリジメチルシロキサン、アミノ変性ポリジメチルシロキサン、エポキシ変性ポリジメチルシロキサン、フッ素変性ポリジメチルシロキサン、（メタ）アクリレート変性ポリジメチルシロキサン（例えば東亞合成株式会社製ＧＵＶ−２３５）などが挙げられる。
【００７４】
フッ素系化合物の具体例としては、フルオロアルキルカルボン酸塩、フルオロアルキル第四級アンモニウム塩、フルオロアルキルエチレンオキシド付加物などのフルオロアルキル基を有する化合物；ペルフルオロアルキルカルボン酸塩、ペルフルオロアルキル第四級アンモニウム塩、ペルフルオロアルキルエチレンオキシド付加物などのペルフルオロアルキル基を有する化合物；フルオロカーボン基を有する化合物；テトラフルオロエチレン重合体；フッ化ビニリデンとテトラフルオロエチレンの共重合体；フッ化ビニリデンとヘキサフルオロプロピレンとの共重合体；含フッ素（メタ）アクリル酸エステル；含フッ素（メタ）アクリル酸エステルの重合体；含フッ素（メタ）アクリル酸アルキルエステルの重合体；含フッ素（メタ）アクリル酸エステルと他モノマーの共重合体が挙げられる。
【００７５】
フッ素系化合物に関してさらに補足すると、含フッ素（メタ）アクリル酸エステルの具体例としては以下に列挙するものが挙げられる。すなわち、３−ペルフルオロヘキシル−２−ヒドロキシプロピル＝２，２−ビス（（メタ）アクリロイルオキシメチル）プロピオナート、３−ペルフルオロヘキシル−２−（（メタ）アクリロイルオキシ）プロピル＝２−（（メタ）アクリロイルオキシメチル）−２−（ヒドロキシメチル）プロピオナート、３−ペルフルオロオクチル−２−ヒドロキシプロピル＝２，２−ビス（（メタ）アクリロイルオキシメチル）プロピオナート、３−ペルフルオロオクチル−２−（（メタ）アクリロイルオキシ）プロピル＝２−（（メタ）アクリロイルオキシメチル）−２−（ヒドロキシメチル）プロピオナート、２−ペルフルオロヘキシル−（１−ヒドロキシメチル）エチル＝２，２−ビス（（メタ）アクリロイルオキシメチル）プロピオナート、２−ペルフルオロヘキシル−１−（（メタ）アクリロイルオキシメチル）エチル＝２−（（メタ）アクリロイルオキシメチル）−２−（ヒドロキシメチル）プロピオナート、２−ペルフルオロオクチル−（１−ヒドロキシメチル）エチル＝２，２−ビス（（メタ）アクリロイルオキシメチル）プロピオナート、２−ペルフルオロオクチル−１−（（メタ）アクリロイルオキシメチル）エチル＝２−（（メタ）アクリロイルオキシメチル）−２−（ヒドロキシメチル）プロピオナート、３−ペルフルオロブチル−２−（メタ）アクリロイルオキシプロピル＝２，２−ビス（（メタ）アクリロイルオキシメチル）プロピオナート、３−ペルフルオロヘキシル−２−（メタ）アクリロイルオキシプロピル＝２，２−ビス（（メタ）アクリロイルオキシメチル）プロピオナート、３−ペルフルオロオクチル−２−（メタ）アクリロイルオキシプロピル＝２，２−ビス（（メタ）アクロイルオキシメチル）プロピオナート、３−ペルフルオロシクロペンチルメチル−２−（メタ）アクリロイルオキシプロピル＝２，２−ビス（（メタ）アクリロイルオキシメチル）プロピオナート、３−ペルフルオロシクロヘキシルメチル−２−（メタ）アクリロイルオキシプロピル＝２，２−ビス（（メタ）アクリロイルオキシメチル）プロピオナート、３−ペルフルオロシクロヘプチルメチル−２−（メタ）アクリロイルオキシプロピル＝２，２−ビス（（メタ）アクリロイルオキシメチル）プロピオナート、２−ペルフルオロブチル−（１−（メタ）アクリロイルオキシメチル）エチル＝２，２−ビス（（メタ）アクリロイルオキシメチル）プロピオナート、２−ペルフルオロヘキシル−（１−（メタ）アクリロイルオキシメチル）エチル＝２，２−ビス（（メタ）アクリロイルオキシメチル）プロピオナート、２−ペルフルオロオクチル−（１−（メタ）アクリロイルオキシメチル）エチル＝２，２−ビス（（メタ）アクリロイルオキシメチル）プロピオナート、２−ペルフルオロシクロペンチルメチル−（１−（メタ）アクリロイルオキシメチル）エチル＝２，２−ビス（（メタ）アクリロイルオキシメチル）プロピオナート、ペルフルオロオクチルエチル（メタ）アクリレート、２−ペルフルオロシクロヘキシルメチル−（１−（メタ）アクリロイルオキシメチル）エチル＝２，２−ビス（（メタ）アクリロイルオキシメチル）プロピオナート、２−ペルフルオロシクロヘプチルメチル−（１−（メタ）アクリロイルオキシメチル）エチル＝２，２−ビス（（メタ）アクリロイルオキシメチル）プロピオナート、（メタ）アクリル酸−２，２，２−トリフルオロエチル、（メタ）アクリル酸−２，２，３，３，３−ペンタフルオロプロピル、（メタ）アクリル酸−２，２，３，３，４，４，４−ヘプタフルオロブチル、（メタ）アクリル酸−２，２，３，３，４，４，５，５，５−ノナフルオロペンチル、（メタ）アクリル酸−２，２，３，３，４，４，５，５，６，６，６−ウンデカフルオロヘキシル、（メタ）アクリル酸−２，２，３，３，４，４，５，５，６，６，７，７，７−トリデカフルオロヘプチル、（メタ）アクリル酸−２，２，３，３，４，４，５，５，６，６，７，７，８，８，８−ペンタデカフルオロオクチル、（メタ）アクリル酸−３，３，４，４，５，５，６，６，７，７，８，８，８−トリデカフルオロオクチル、（メタ）アクリル酸−２，２，３，３，４，４，５，５，６，６，７，７，８，８，９，９，１０，１０，１０−ノナデカフルオロデシル、（メタ）アクリル酸−３，３，４，４，５，５，６，６，７，７，８，８，９，９，１０，１０，１０−ヘプタデカフルオロデシル、（メタ）アクリル酸−２−トリフルオロメチル−３，３，３−トリフルオロプロピル、（メタ）アクリル酸−３−トリフルオロメチル−４，４，４−トリフルオロブチル、（メタ）アクリル酸−１−メチル−２，２，３，３，３−ペンタフルオロプロピル、（メタ）アクリル酸−１−メチル−２，２，３，３，４，４，４−ヘプタフルオロブチル、ジ（メタ）アクリル酸−２，２，２−トリフルオロエチルエチレングリコール、ジ（メタ）アクリル酸−２，２，３，３，３−ペンタフルオロプロピルエチレングリコール、ジ（メタ）アクリル酸−２，２，３，３，４，４，４−ヘプタフルオロブチルエチレングリコール、ジ（メタ）アクリル酸−２，２，３，３，４，４，５，５，５−ノナフルオロペンチルエチレングリコール、ジ（メタ）アクリル酸−２，２，３，３，４，４，５，５，６，６，６−ウンデカフルオロヘキシルエチレングリコール、ジ（メタ）アクリル酸−２，２，３，３，４，４，５，５，６，６，７，７，７−トリデカフルオロヘプチルエチレングリコール、ジ（メタ）アクリル酸−２，２，３，３，４，４，５，５，６，６，７，７，８，８，８−ペンタデカフルオロオクチルエチレングリコール、ジ（メタ）アクリル酸−２，２，３，３，４，４，５，５，６，６，７，７，８，８，９，９，１０，１０，１０−ノナデカフルオロデシルエチレングリコール、ジ（メタ）アクリル酸−２，２，３，３−テトラフルオロブタンジオール、ジ（メタ）アクリル酸−２，２，３，３，４，４−ヘキサフルオロペンタジオール、ジ（メタ）アクリル酸−２，２，３，３，４，４，５，５−オクタフルオロヘキサンジオール、ジ（メタ）アクリル酸−２，２，３，３，４，４，５，５，６，６−デカフルオロヘプタンジオール、ジ（メタ）アクリル酸−２，２，３，３，４，４，５，５，６，６，７，７−ドデカフルオロオクタンジオール、ジ（メタ）アクリル酸−２，２，３，３，４，４，５，５，６，６，７，７，８，８−テトラデカフルオロノナンジオール、ジ（メタ）アクリル酸−２，２，３，３，４，４，５，５，６，６，７，７，８，８，９，９−ヘキサデカフルオロデカンジオール、ジ（メタ）アクリル酸−２，２，３，３，４，４，５，５，６，６，７，７，８，８，９，９，１０，１０−オクタデカフルオロウンデカンジオール、ジ（メタ）アクリル酸−２，２，３，３，４，４，５，５，６，６，７，７，８，８，９，９，１０，１０，１１，１１−エイコサフルオロドデカンジオール等である。
【００７６】
・  前記各実施形態のプリズムシートのプリズム部を構成する活性エネルギー線硬化性組成物に、活性エネルギー線硬化性官能基含有化合物を加えてもよい。このようにすれば、活性エネルギー線硬化性組成物を低粘度化及びハイソリッド化することができるとともに、プリズム部の基材に対する密着性及び耐溶剤性を向上させることができる。
【００７７】
活性エネルギー線硬化性官能基含有化合物の例としては、（メタ）アクリロイル基を有する単官能性又は多官能性のモノマー又はオリゴマーが挙げられる。具体的には、フタル酸モノヒドロキシエチル（メタ）アクリレート、２−エトキシヘキシル（メタ）アクリレート、フェノキシエチル（メタ）アクリレート、２−エトキシエチル（メタ）アクリレート、２−エトキシエトキシエチル（メタ）アクリレート、２−ヒドロキシエチル（メタ）アクリレート、２−ヒドロキシプロピル（メタ）アクリレート、ポリカプロラクトン変性ヒドロキシエチル（メタ）アクリレート、ジシクロペンテニルオキシエチル（メタ）アクリレート、Ｎ―ビニルピロリドン、アクリロイルモルホリン、イソボルニル（メタ）アクリレート、酢酸ビニル、スチレンなどの単官能性のモノマー；ネオペンチルグリコールジ（メタ）アクリレート、１，９−ノナンジオールジ（メタ）アクリレート、１，６−ヘキサンジオールジ（メタ）アクリレート、１，４−ブタンジオールジ（メタ）アクリレート、ジエチレングリコールジ（メタ）アクリレート、トリエチレングリコールジ（メタ）アクリレート、テトラエチレングリコールジ（メタ）アクリレート、プロピレングリコールジ（メタ）アクリレート、ジプロピレングリコールジ（メタ）アクリレートなどの二官能性のモノマー；トリメチロールプロパントリ（メタ）アクリレート、ペンタエリスリトールトリ（メタ）アクリレート、トリメチロールプロパンの３モルプロピレンオキサイド付加物のトリ（メタ）アクリレート、トリメチロールプロパンの６モルエチレンオキサイド付加物のトリ（メタ）アクリレート、グリセリンプロポキシトリ（メタ）アクリレート、ジペンタエリスリトールヘキサ（メタ）アクリレート、ジペンタエリスリトールのカプロラクトン付加物のヘキサ（メタ）アクリレートなどの多官能性のモノマー；不飽和ポリエステル、ポリエステル（メタ）アクリレート、ポリエーテル（メタ）アクリレート、アクリル（メタ）アクリレート、ウレタン（メタ）アクリレート、エポキシ（メタ）アクリレートなどのオリゴマーが挙げられる。
【００７８】
・  前記各実施形態のプリズムシートのプリズム部を構成する活性エネルギー線硬化性組成物に光開始剤を加えてもよい。このようにすれば、硬化速度が速まるなど活性エネルギー線硬化性組成物の硬化特性を向上させることができる。
【００７９】
光開始剤の例としては、イソプロピルベンゾインエーテル、イソブチルベンゾインエーテル、ベンゾフェノン、ミヒラーケトン、ｏ−ベンゾイルメチルベンゾエート、アセトフェノン、２，４−ジエチルチオキサントン、２−クロロチオキサントン、エチルアントラキノン、ｐ−ジメチルアミノ安息香酸イソアミルエステル、ｐ−ジメチルアミノ安息香酸エチルエステル、１−ヒドロキシシクロヘキシルフェニルケトン（例えば、チバガイギー株式会社製のイルガキュア１８４）、２−ヒドロキシ−２−メチル−１−フェニル−プロパン−１−オン（例えば、チバガイギー株式会社製のダロキュア１１７３）、２，２−ジメトキシ−１，２−ジフェニルエタン−１−オン（例えば、チバガイギー株式会社製のイルガキュア６５１）、２−ベンジル−２−ジメチルアミノ−１（４−モルフォリノフェニル）−ブタノン−１，ビス（２，４，６−トリメチルベンゾイル）−フェニルフォスフィンオキサイド、メチルベンジルホルメートなどが挙げられる。
【００８０】
・  前記各実施形態のプリズムシートのプリズム部を構成する活性エネルギー線硬化性組成物にビーズを加えてもよい。このようにすれば、プリズム部に反射防止効果を付与することができる。
【００８１】
ビーズの例としては、ポリメチルメタクリレート、ナイロン、ポリウレタン、シリコーン、ポリカーボネートなどの合成樹脂又はゴムからなるビーズ；酸化チタン、二酸化チタン、酸化アルミニウム、酸化スズ、酸化インジウム、酸化亜鉛、酸化アンチモン、アンチモン含有酸化スズ、スズ含有酸化インジウムなどの金属からなるビーズ；二酸化珪素、ガラスからなるビーズが挙げられる。
【００８２】
・  前記各実施形態のプリズムシートのプリズム部を構成する活性エネルギー線硬化性組成物に帯電防止剤を加えてもよい。このようにすれば、プリズム部に帯電防止効果を付与することができる。
【００８３】
帯電防止剤の例としては、アルキルホスフェートなどのアニオン系帯電防止剤、第４級アンモニウム塩などのカチオン系帯電防止剤、ポリオキシエチレンアルキルエーテルなどの非イオン系帯電防止剤、リチウム・ナトリウム・カリウムなどのアルカリ金属塩を使用した帯電防止剤などが挙げられる。その中でもリチウム塩を使用した帯電防止剤が好ましい。
【００８４】
・  前記各実施形態のプリズムシートのプリズム部を構成する活性エネルギー線硬化性組成物に溶剤、レベリング剤、紫外線吸収剤などを加えてもよい。
溶剤の例としては、トルエン、キシレンなどの芳香族炭化水素系溶剤、メタノール、エタノール、イソプロピルアルコール、ｎ−ブタノール、イソブタノールなどのアルコール系溶剤、アセトン、メチルエチルケトン、メチルイソブチルケトン、シクロヘキサノンなどのケトン系溶剤、酢酸エチル、酢酸プロピル、酢酸ブチル、酢酸イソブチルなどのエステル系溶剤などが挙げられる。
【００８５】
レベリング剤の例としては、アクリル共重合体やシリコーン系、フッ素系のレベリング剤が挙げられる。
紫外線吸収剤の具体例としては、ベンゾフェノン系、ベンゾトリアゾール系、シュウ酸アニリド系、トリアジン系及びヒンダードアミン系の紫外線吸収剤が挙げられる。
【００８６】
【実施例】
次に、実施例、参考例及び比較例を挙げて本発明をさらに具体的に説明する。なお、以下の各例において「部」は「重量部」を意味する。
【００８７】
（合成例１）
ヘキサメチレンジイソシアネートのイソシアヌレート変性タイプ（武田薬品工業株式会社製タケネートＤ−１７０Ｎ、イソシアネート含有量：２１％）５０部、ポリカプロラクトン変性ヒドロキシエチルアクリレート（ダイセル化学工業株式会社製プラクセルＦＡ２）９０部、及びジブチル錫ラウレート０．０２部を混合した。それから室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は２である。
【００８８】
（合成例２）
２−イソシアネートエチル−２，６−ジイソシアネートカプロエート（協和発酵工業株式会社製ＬＴＩ、イソシアネート含有量：４７％）５０部、ポリカプロラクトン変性ヒドロキシエチルアクリレート（ダイセル化学工業株式会社製プラクセルＦＡ２）２０２部、及びジブチル錫ラウレート０．０２部を混合した。それから、室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は２である。
【００８９】
（合成例３）
ポリエーテル変性ステアリルアルコール（日本油脂株式会社製ノニオンＳ−２）５部及びヘキサメチレンジイソシアネートのイソシアヌレート変性タイプ（武田薬品工業株式会社製タケネートＤ−１７０Ｎ）５０部を混合し、７０℃にまで昇温して同温度で３０分間保持した。続いて、ジブチル錫ラウレート０．０２部を加えて７０℃で３時間さらに保持した後、ポリカプロラクトン変性ヒドロキシエチルアクリレート（ダイセル化学工業株式会社製プラクセルＦＡ２）８５．７部及びジブチル錫ラウレート０．０２部をさらに加え、７０℃で５時間保持してウレタンアクリレートを得た。なお、このウレタンアクリレートにおけるアクリレートモノマー残基当たりのカプロラクトン単位の繰り返し数は２である。
【００９０】
（合成例４）
ヘキサメチレンジイソシアネートのイソシアヌレート変性タイプ（武田薬品工業株式会社製タケネートＤ−１７０Ｎ）５０部、ポリカプロラクトン変性ヒドロキシエチルアクリレート（ダイセル化学工業株式会社製プラクセルＦＡ１）５０．５部、ポリカプロラクトン変性ヒドロキシエチルアクリレート（ダイセル化学工業株式会社製プラクセルＦＡ５）２１．４部、及びジブチル錫ラウレート０．０２部を混合した。それから室温で３０分間保持し、さらに７０℃にまで昇温して同温度で５時間保持しウレタンアクリレートの混合物を得た。なお、これらのウレタンアクリレートにおけるアクリレートモノマー残基当たりのカプロラクトン単位の繰り返し数の平均は１．５である。
【００９１】
（合成例５）
ヘキサメチレンジイソシアネートのイソシアヌレート変性タイプ（武田薬品工業株式会社製タケネートＤ−１７０Ｎ）５０部、ポリカプロラクトン変性ヒドロキシエチルアクリレート（ダイセル化学工業株式会社製プラクセルＦＡ１）６０．４部、及びジブチル錫ラウレート０．０２部を混合した。それから室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は１である。
【００９２】
（合成例６）
ヘキサメチレンジイソシアネートのイソシアヌレート変性タイプ（武田薬品工業株式会社製タケネートＤ−１７０Ｎ）５０部、ポリカプロラクトン変性ヒドロキシエチルアクリレート（ダイセル化学工業株式会社製プラクセルＦＡ５）１８０部、及びジブチル錫ラウレート０．０２部を混合した。それから室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は５である。
【００９３】
（合成例７）
ヘキサメチレンジイソシアネートのイソシアヌレート変性タイプ（武田薬品工業株式会社製タケネートＤ−１７０Ｎ）２５部、ポリカプロラクトン変性ヒドロキシエチルアクリレート（ダイセル化学工業株式会社製プラクセルＦＡ１０）１６５部、及びジブチル錫ラウレート０．０２部を混合した。それから室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は１０である。
【００９４】
（合成例８）
ステアリルアルコール（ナカライテスク株式会社製特級試薬）５７部及びヘキサメチレンジイソシアネートのイソシアヌレート変性タイプ（武田薬品工業株式会社製タケネートＤ−１７０Ｎ）５０部を混合し、７０℃にまで昇温して同温度で３０分間保持した。続いて、ジブチル錫ラウレート０．０２部を加えて７０℃で３時間さらに保持した後、ポリカプロラクトン変性ヒドロキシエチルアクリレート（ダイセル化学工業株式会社製プラクセルＦＡ１）４部及びジブチル錫ラウレート０．０２部をさらに加え、７０℃で５時間保持してウレタンアクリレートを得た。なお、このウレタンアクリレートにおけるアクリレートモノマー残基当たりのカプロラクトン単位の繰り返し数は１である。
【００９５】
（合成例９）
イソホロンジイソシアネート（東京化成工業株式会社製特級試薬）５０部、ペンタエリスリトールトリアクリレート（東亞合成株式会社製Ｍ−３０５）２５０部、及びジブチル錫ラウレート０．１部を混合した。それから室温で３０分間保持し、さらに８０℃にまで昇温して同温度で５時間保持しウレタンアクリレートを得た。
【００９６】
（合成例１０）
ヘキサメチレンジイソシアネートのイソシアヌレート変性タイプ（武田薬品工業株式会社製タケネートＤ−１７０Ｎ）５０部、２−ヒドロキシエチルアクリレート（共栄社化学株式会社製ライトエステルＨＯＡ）２９．４部、及びジブチル錫ラウレート０．０２部を混合した。それから室温で３０分間保持し、さらに７０℃にまで昇温して同温度で５時間保持しウレタンアクリレートを得た。なお、このウレタンアクリレートにおけるアクリレートモノマー残基当たりのカプロラクトン単位の繰り返し数は０である。
【００９７】
（参考例１）
合成例１で得られたウレタンアクリレート１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【００９８】
（実施例２）
合成例１で得られたウレタンアクリレート７０部、トリエチレングリコールジアクリレート（共栄社化学株式会社製ライトアクリレート３ＥＧ−Ａ）３０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【００９９】
（実施例３）
合成例１で得られたウレタンアクリレート７０部、アクリロイルモルホリン（興人株式会社製ＡＣＭＯ）３０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【０１００】
（実施例４）
合成例１で得られたウレタンアクリレート６９部、トリエチレングリコールジアクリレート（共栄社化学株式会社製ライトアクリレート３ＥＧ−Ａ）３０部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【０１０１】
（参考例５）
合成例１で得られたウレタンアクリレート９９部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【０１０２】
（参考例６）
合成例２で得られたウレタンアクリレート１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【０１０３】
（参考例７）
合成例３で得られたウレタンアクリレート１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は２である。
【０１０４】
（実施例８）
合成例４で得られたウレタンアクリレートの混合物６９部、トリエチレングリコールジアクリレート（共栄社化学株式会社製ライトアクリレート３ＥＧ−Ａ）３０部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は１．５である。また、この活性エネルギー線硬化性組成物に含まれるウレタンアクリレート間における前記繰り返し数の差は最大で４である。
【０１０５】
（実施例９）
合成例４で得られたウレタンアクリレートの混合物６０部、トリエチレングリコールジアクリレート（共栄社化学株式会社製ライトアクリレート３ＥＧ−Ａ）２０部、フタル酸モノヒドロキシエチルアクリレート（東亞合成株式会社製Ｍ−５４００）２０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は１．５である。また、この活性エネルギー線硬化性組成物に含まれるウレタンアクリレート間における前記繰り返し数の差は最大で４である。
【０１０６】
（参考例１０）
合成例５で得られたウレタンアクリレート１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は１である。
【０１０７】
（実施例１１）
合成例６で得られたウレタンアクリレート６９部、トリエチレングリコールジアクリレート（共栄社化学株式会社製ライトアクリレート３ＥＧ−Ａ）３０部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は５である。
【０１０８】
（実施例１２）
合成例７で得られたウレタンアクリレート６０部、トリエチレングリコールジアクリレート（共栄社化学株式会社製ライトアクリレート３ＥＧ−Ａ）２０部、アクリロイルモルホリン（興人株式会社製ＡＣＭＯ）２０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数は１０である。
【０１０９】
（実施例１３）
合成例５で得られたウレタンアクリレート５３部、合成例６で得られたウレタンアクリレート１６部、トリエチレングリコールジアクリレート（共栄社化学株式会社製ライトアクリレート３ＥＧ−Ａ）３０部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は１．５である。また、この活性エネルギー線硬化性組成物に含まれる２種類のウレタンアクリレート間における前記繰り返し数の差は４である。
【０１１０】
（参考例１４）
合成例５で得られたウレタンアクリレート４２部、合成例６で得られたウレタンアクリレート５８部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は２．６である。また、この活性エネルギー線硬化性組成物に含まれる２種類のウレタンアクリレート間における前記繰り返し数の差は４である。
【０１１１】
（参考例１５）
合成例５で得られたウレタンアクリレート８２部、合成例７で得られたウレタンアクリレート１７部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は１．５である。また、この活性エネルギー線硬化性組成物に含まれる２種類のウレタンアクリレート間における前記繰り返し数の差は９である。
【０１１２】
（参考例１６）
合成例５で得られたウレタンアクリレート３７部、合成例７で得られたウレタンアクリレート６２部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は４である。また、この活性エネルギー線硬化性組成物に含まれる２種類のウレタンアクリレート間における前記繰り返し数の差は９である。
【０１１３】
（実施例１７）
合成例５で得られたウレタンアクリレート４８部、合成例７で得られたウレタンアクリレート２１部、トリエチレングリコールジアクリレート（共栄社化学株式会社製ライトアクリレート３ＥＧ−Ａ）３０部、ポリエーテル変性ステアリルアルコール（日本油脂株式会社製ノニオンＳ−２）１部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は２である。また、この活性エネルギー線硬化性組成物に含まれる２種類のウレタンアクリレート間における前記繰り返し数の差は９である。
【０１１４】
（実施例１８）
合成例６で得られたウレタンアクリレート１６部、合成例８で得られたウレタンアクリレート５３部、トリエチレングリコールジアクリレート（共栄社化学株式会社製ライトアクリレート３ＥＧ−Ａ）３０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は１．５である。また、この活性エネルギー線硬化性組成物に含まれる２種類のウレタンアクリレート間における前記繰り返し数の差は４である。
【０１１５】
（実施例１９）
合成例６で得られたウレタンアクリレート５１．５部、合成例１０で得られたウレタンアクリレート１８．５部、トリエチレングリコールジアクリレート（共栄社化学株式会社製ライトアクリレート３ＥＧ−Ａ）２８部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。なお、上記の活性エネルギー線硬化性組成物に含まれるウレタンアクリレートにおけるアクリレートモノマー残基当たりのカプロラクトン単位の繰り返し数の平均は２．５である。また、この活性エネルギー線硬化性組成物に含まれる２種類のウレタンアクリレート間における前記繰り返し数の差は５である。
【０１１６】
（比較例１）
ジペンタエリスリトールヘキサアクリレート（東亞合成株式会社製Ｍ−４００）１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。
【０１１７】
（比較例２）
ジペンタエリスリトールヘキサアクリレート（東亞合成株式会社製Ｍ−４００）７０部、トリエチレングリコールジアクリレート（共栄社化学株式会社製ライトアクリレート３ＥＧ−Ａ）３０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。
【０１１８】
（比較例３）
合成例９で得られたウレタンアクリレート１００部及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。
【０１１９】
（比較例４）
合成例９で得られたウレタンアクリレート７０部、トリエチレングリコールジアクリレート（共栄社化学株式会社製ライトアクリレート３ＥＧ−Ａ）３０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。
【０１２０】
（比較例５）
合成例９で得られたウレタンアクリレート６０部、トリエチレングリコールジアクリレート（共栄社化学株式会社製ライトアクリレート３ＥＧ−Ａ）２０部、フタル酸モノヒドロキシエチルアクリレート（東亞合成株式会社製Ｍ−５４００）２０部、及び光開始剤（チバガイギー社製イルガキュア１８４）２部を混合して活性エネルギー線硬化性組成物を調製した。そして、この活性エネルギー線硬化性組成物の硬化物からなるプリズム部をＰＥＴフィルムの上に形成してプリズムシートを作製した。
【０１２１】
（比較例６）
２液型アクリルウレタン塗料（ナトコ株式会社製自己治癒性クリヤーＮｏ２００）の硬化物からなるプリズム部をＰＥＴフィルムの上に形成してプリズムシートを作製した。
【０１２２】
以上の実施例２〜４，８，９，１１〜１３，１７〜１９、参考例１，５〜７，１０，１４〜１６及び比較例１〜６の各例のプリズムシートについて、以下の（１）〜（７）に示す各項目に関し評価・測定を行なった。その結果を下記表１に示す。
【０１２３】
また、実施例２〜４，８，９，１１〜１３，１７〜１９、参考例１，５〜７，１０，１４〜１６及び比較例１〜６の各例で使用される活性エネルギー線硬化性組成物（比較例６の場合は２液型アクリルウレタン塗料）を、易接着処理が施された厚さ１００μｍのＰＥＴフィルムの上に塗布し、硬化させて試験板を作成した。この試験板について、以下の（８）〜（１０）に示す各項目に関し評価・測定を行なった結果も下記表１に合わせて示す。
【０１２４】
（１）生産性
プリズム部の形成の際、活性エネルギー線硬化性組成物（比較例６の場合は２液型アクリルウレタン塗料）を硬化させるのに要する時間が１分未満のものを○、１分以上のものを×と評価した。
【０１２５】
（２）硬化性
プリズム部の表面を指触したときにタック（粘性）が無いものを○、有るもの×と評価した。
【０１２６】
（３）透明性
プリズム部を目視したときに透明であるものを○、不透明であるものを×と評価した。
【０１２７】
（４）密着性
ＪＩＳ  Ｋ５４００に準拠して碁盤目剥離試験を行なった。
（５）加工性
各プリズムシートを直径２．５ｃｍの円筒に巻き付けたときに、プリズム部にクラックやワレなどの破損が生じないものを○、破損が生じるものを×と評価した。
【０１２８】
（６）耐熱性
６０℃の雰囲気下に１００時間放置したときに外観に変化が生じないものを○、外観に変化が生じるものを×と評価した。
【０１２９】
（７）耐擦傷性
＃００００のスチールウールを使って５００グラムの荷重で往復２０回ラビングした後にヘイズ値（％）を測定した。
【０１３０】
（８）耐カール性
硬化膜の厚さが５μｍ、２０μｍ、６０μｍの各試験板を１０ｃｍ角に切断し、その中央部の塗膜に２ｃｍ角のクロスカットを入れてカール深さ〔ｍｍ〕を測定した。但し、比較例１〜５については硬化膜の厚さが２０μｍ以上になるとワレが生じるため、硬化膜の厚さが５μｍの試験板でのみ測定を行なった。
【０１３１】
（９）耐屈曲性
硬化膜の厚さが５μｍの試験板を１Ｔの試験条件で屈曲試験を行なったときに、塗膜にクラックやワレなどの破損が生じないものを○、破損が生じるものを×と評価した。なお、１Ｔとは、試験板と同厚のシート材１枚を挟んで万力で１８０度折り曲げることをいう。
【０１３２】
（１０）スクラッチ試験
実施例２〜４，８，９，１１〜１３，１７〜１９、参考例１，５〜７，１０，１４〜１６については、試験板の硬化膜に対し先端径１５μｍのダイヤモンド圧子を用いてスクラッチ痕を与えたときに、当該硬化膜が２５℃、相対湿度５０％の雰囲気下で自己修復機能により前記スクラッチ痕を回復し得なくなる臨界荷重（垂直荷重）〔ｍＮ〕をＨＥＩＤＯＮ社製スクラッチテスタで測定した。
比較例１〜６については、先端径１５μｍのダイヤモンド圧子を用いて試験板の硬化膜をスクラッチしたときに当該硬化膜にスクラッチ痕が生じる臨界荷重（垂直荷重）〔ｍＮ〕をＨＥＩＤＯＮ社製スクラッチテスタで測定した。但し、本試験で用いた試験板の硬化膜の厚さは、実施例２〜４，８，９，１１〜１３，１７〜１９、参考例１，５〜７，１０，１４〜１６及び比較例６については６０μｍ、比較例１〜５については５μｍである。
【０１３３】
【表１】
0004142330.tif 000007
【０１３４】
【発明の効果】
本発明は、以上のように構成されているため、次のような効果を奏する。
各請求項に記載の発明によれば、レンズ部の表面を硬質に形成せずともレンズ部の表面に耐擦傷性を付与することができる。